(57)【要約】本発明は、高圧媒体ミル（ＨＰＭＭ）およびその使用方法、（ａ）粉砕媒体およびミリングすべき材料を高圧媒体ミルに加え、（ｂ）ミルを排気して、真空を生じさせ、（ｃ）超臨界流体または揮発性ガスを前記ミルに加え、（ｄ）前記ミル内で加圧し、圧力を維持し、（ｅ）生成物粒子のサイズが小さくなるように前記ミルを動作させることを開示する。
2004522579.tif 000002
【特許請求の範囲】
【請求項１】
（ａ）粉砕媒体およびミリングすべき材料を高圧媒体ミルに加える工程と、
（ｂ）ミルを排気して、真空を生じさせる工程と、
（ｃ）超臨界流体または揮発性ガスを前記ミルに加える工程と、
（ｄ）前記ミル内で加圧し、圧力を維持する工程と、
（ｅ）生成物粒子のサイズが小さくなるように前記ミルを動作させる工程とを含むミリング方法。
【請求項２】
生成物粒子をコーティングするために、液体または固体材料を工程（ａ）に加える追加の工程を含む、請求項１に記載の方法。
【請求項３】
前記方法が連続的である、請求項１または２に記載の方法。
【請求項４】
前記方法が連続的であり、かつ前記超臨界流体が、ＣＯ２、ＨＦＣまたは代替物、プロパン、メタン、およびそれらの組合せからなる群から選択される、請求項１または２に記載の方法。
【請求項５】
前記粉砕媒体が、セラミック、ガラス、鋼、またはポリマー材料である、請求項１または２に記載の方法。
【請求項６】
前記生成物粒子の９５％が、サイズが１μｍ以下である、請求項１または２に記載の方法。
【請求項７】
前記ＣＯ２が液体状態である、請求項４に記載の方法。
【請求項８】
（ａ）２０００ｐｓｉｇまでの圧力で材料を保持できる粉砕室と、
（ｂ）前記室内の磁気駆動撹拌器と、
（ｃ）磁気ドライブとを含むミル。
【請求項９】
（ａ）粉砕媒体、粉砕すべき材料、および流体を、高圧下で充填および排出するための、前記粉砕室への１以上のポートをさらに含む、請求項８に記載のミル。
【請求項１０】
前記粉砕室が、シーリング手段によってともに保持された２以上の部分を含む、請求項８または９に記載のミル。
【請求項１１】
前記撹拌器が、シャフトに取付けられたディスクを含む、請求項８に記載のミル。
【請求項１２】
前記粉砕室が、セラミック、ガラス、金属、ポリマー材料、およびそれらの組合せからなる群から選択されるミリング媒体を収容する、請求項８または９に記載のミル。
【請求項１３】
前記高圧流体がＣＯ２、ＨＦＣおよび代替物、プロパン、メタン、ならびにそれらの組合せからなる群から選択される、請求項８または９に記載のミル。
【請求項１４】
温度、圧力、および供給速度を制御するための制御手段をさらに含む、請求項８に記載のミル。
【請求項１５】
前記中央生成物粒子のサイズが、２００μｍ未満である、請求項１または２に記載の方法。
【請求項１６】
前記中央粒子のサイズが、１００μｍ未満である、請求項１５に記載の方法。
【請求項１７】
請求項１、２、３、４、５、６、１５、または１６の方法の生成物。
【請求項１８】
前記生成物が、残留ミリング流体またはガスを含有しない、請求項１７に記載の生成物。
【発明の詳細な説明】
【技術分野】
【０００１】
本発明は、高圧媒体ミル（ＨＰＭＭ）およびその使用方法を開示する。
【背景技術】
【０００２】
スラリー媒体ミリングは、鉱物、ペイント、インク、顔料、微生物、食品および農業製品、ならびに製薬の微細および超微細粉砕のために、さまざまな産業において重要な単位作業である。これらのミル内で、供給粒子は、通常、砂、プラスチックビーズ、ガラス、鋼、またはセラミックビーズである多数の小さい粉砕媒体間でサイズが小さくなる。内部でかき混ぜられた、非常に小さい粉砕媒体、および液体媒体（水性、非水性、またはその混合）の結果として、サブミクロンまたはナノサイズ粒子分散生成物の、より細かい粒子を製造することができ、これは、以前は、従来のミルによって行われていない。
【０００３】
超臨界流体（ＳＣＦ）処理技術は、食品、栄養補助食品（ｎｕｔｒａｃｅｕｔｉｃａｌ）、および化学製品産業において多くの適用があり、現在、製薬産業における代替技術として現れ、適用が、粒子形成、マイクロカプセル封入、コーティング、抽出、および精製に及ぶ。他の炭化水素ガス、たとえば、エタン、プロパン、ブタンおよびエチレン、水、亜酸化窒素アンモニア、ならびにトリフルオロメタンが、他の適用で報告されているが、二酸化炭素が、製薬での適用で最も広く使用されるＳＣＦである。３タイプのＳＣＦプロセスが、開示されている。それらは、
１）超臨界溶液の急速膨張（ＲＥＳＳ）プロセス、
２）非溶媒（ａｎｔｉｓｏｌｖｅｎｔｓ）プロセス、および
３）ガス飽和溶液からの粒子（ＰＧＳＳ）プロセスである。
【０００４】
ＲＥＳＳプロセスは、ＳＣＦ可溶化合物に限定され、なぜなら、ＳＣＦ中に化合物を溶解させること、および、その後の、ノズルによる急速膨張による粒子形成を伴うからである。ほとんどの薬剤化合物は、ＳＣＦ、特に超臨界ＣＯ２中での可溶性が非常に低い。
【０００５】
非溶媒プロセスは、非溶媒としてＳＣＦを使用して、非溶媒結晶化プロセスのサンプル原理で、予め溶解した溶媒溶液から粒子を沈殿させる。（特許文献１）におけるブラッドフォード大学（Ｕｎｉｖｅｒｓｉｔｙ  ｏｆ  Ｂｒａｄｆｏｒｄ）によって開発された方法は、粒子形成を制御するために、非溶媒とノズル膨張を組合せる。非溶媒プロセスの制限は、所与の化合物に対して可溶溶媒を使用しなければならないことである。
【０００６】
ウェイドナー（Ｗｅｉｄｎｅｒ）による（特許文献２）は、液体もしくは溶融薬剤、または液体もしくは溶融ポリマー中にＣＯ２を溶解させ、ガス飽和溶液を形成し、次に減圧して粒子を形成する方法を開示している。この方法のいくつかの明らかな欠点は、化合物を溶融するのに必要な高い温度が、化合物を劣化させることがあり、また、溶融物の高い粘度が、生成物の粒度を制限することがあることである。
【０００７】
（特許文献３）は、粉末コーティングへの適用における１０から４０μｍ粒子の使用を開示している。開示された方法は、３０ｐｓｉｇ以下で行われた。
【０００８】
（特許文献４）は、小粒子ミリング材料による材料の粉砕を開示している。（特許文献５）は、表面改質された薬剤ナノ粒子を開示している。これらの特許に開示された技術は、ミリングされたスラリーに関連するが、方法において液体媒体が使用されるので、乾燥した流動性ナノ粒子には関連しない。
【０００９】
（非特許文献１）では、制御された粒子形成のための超臨界流体（ＳＣＦ）処理方法を用いた、いくつかの方法概念を検討している。しかし、この論文は、乾燥した流動可能サイズのマイクロ粒子を生成するための、ＳＣＦを使用する粉砕ミリング装置を記載していない。
【００１０】
【特許文献１】
米国特許第５，１０８，１０９号明細書
【特許文献２】
米国特許第６，０５６，７９１号明細書
【特許文献３】
米国特許第５，８５４，３１１号明細書
【特許文献４】
米国特許第５，５００，３３１号明細書
【特許文献５】
米国特許第５，１４５，６８４号明細書
【非特許文献１】
ホック・Ｓ・タン（Ｈｏｃｋ  Ｓ．Ｔａｎ）およびスレッシュ・ボルサディア（Ｓｕｒｅｓｈ  Ｂｏｒｓａｄｉａ）、超臨界流体を使用した粒子形成：製薬への適用（Ｐａｒｔｉｃｌｅ  Ｆｏｒｍａｔｉｏｎ  Ｕｓｉｎｇ  Ｓｕｐｅｒｃｒｉｔｉｃａｌ  Ｆｌｕｉｄｓ：Ｐｈａｒｍａｃｅｕｔｉｃａｌ  Ａｐｐｌｉｃａｔｉｏｎｓ）、治療特許に関する専門家の意見（Ｅｘｐ．Ｏｐｉｎ．Ｔｈｅｒ．Ｐａｔｅｎｔｓ）（２００１）１１（５）、アスリー・パブリケーションズ社（Ａｓｌｅｙ  Ｐｕｂｌｉｃａｔｉｏｎｓ  Ｌｔｄ．）
【発明の開示】
【発明が解決しようとする課題】
【００１１】
本発明、すなわち、高圧媒体ミリング（ＨＰＭＭ）方法は、可溶性の制限がなく、かつ、有機溶媒または高い温度を必要とせずに、乾燥した自由に流動する粉末形態のミクロンおよびナノサイズ粒子を製造するために、スラリー媒体ミルと、超臨界流体（ＳＣＦ）技術、またはミリング媒体としての揮発性ガスとを組合せる。揮発性ガスは、また、液体状態に冷却されたもの、たとえば、液体ＣＯ２などを含んでもよい。この方法は、感熱性生物活性材料、および環境に敏感な電子材料を含む、広範囲の材料での使用に適用がある。
【課題を解決するための手段】
【００１２】
本発明は、（ａ）粉砕媒体およびミリングすべき材料を高圧媒体ミルに加える工程と、（ｂ）ミルを排気して、真空を生じさせる工程と、（ｃ）超臨界流体または揮発性ガスを前記ミルに加える工程と、（ｄ）前記ミル内で加圧し、圧力を維持する工程と、（ｅ）生成物粒子のサイズが小さくなるように前記ミルを動作させる工程とを含むミリング方法に関する。
【００１３】
この方法は、また、生成物粒子をコーティングするために、液体または固体材料を工程（ａ）に加える、追加の工程を含む。
【００１４】
上記方法は、中央生成物粒子のサイズが、２００μｍ未満であり、好ましくは、サイズが１００μｍ未満であり、より好ましくは、１μｍ未満である、実施の形態を含む。生成物が、残留ミリング流体またはガスを含有しないことが好ましい。
【００１５】
本発明は、また、（ａ）２０００ｐｓｉｇまでの圧力で材料を保持できる粉砕室と、（ｂ）前記室内の磁気駆動撹拌器と、（ｃ）磁気ドライブとを含む、ミルを含む。
【００１６】
本発明は、また、ｄ）粉砕媒体、粉砕すべき材料、および流体を、高圧下で充填および排出するための、前記粉砕室内に通じる１以上のポートをさらに含む、上記ミルを含む。
【発明を実施するための最良の形態】
【００１７】
ここで説明するスラリー媒体ミルは、ミクロンおよびナノ粒子スラリー製造が可能であり、大規模作業のために化学製品産業において広く使用することができる。ＳＣＦは、ミリング中のより良好な分散およびエネルギー伝達のための低粘度液体媒体として、ここで使用される。分散し、乾燥した、自由に流動する粉末は、ミリングプロセス後、ＳＣＦが放出されるときに、生成物として得られる。また、このプロセスは、ＳＣＦの使用に限定されない。Ｔｃ（またはＴｃｒｉｔ、臨界温度）およびＰｃ（またはＰｃｒｉｔ、臨界圧力）下で、液体ＣＯ２または他の揮発性ガスを粉砕媒体として使用することができる。
【００１８】
このプロセスは、特に製薬への適用で、既存の微粉化プロセスに対して、有意な利点を提供する。これらの利点は、微粉化および他の既存のプロセスによって生成するのが困難または不可能である乾燥ミクロン粒子および乾燥ナノサイズ粒子の生成、ミリングプロセス中の一体化されたコーティングまたはカプセル封入、乾燥粉末吸入および計量投与量吸入ならびに経口および非経口剤形を含む、直接吸入剤形用の乾燥微細粒子、ならびに、固体粒子、細胞、植物などからの活性成分の一体化破壊および抽出を含む。
【００１９】
ここで説明され、図１に示された高圧媒体ミル（ＨＰＭＭ）装置は、超臨界ガス、たとえば、二酸化炭素で加圧される媒体ミル粉砕室（４）である。生成物粒子のサイズ減少、非凝集、および分散に必要なエネルギーは、ミル粉砕室（４）内の粉砕ビーズ媒体（２７）を移動させる１群の撹拌ディスク（１７）を制御する機械撹拌器（５）から得られる。ミル粉砕室（４）は、下部（２０）および上部（１９）を有する。生成物粒子は、撹拌ディスク（１７）間に捕えられ、衝突粉砕ビーズ媒体（２７）に曝される。駆動ベルト（２８）が、速度センサ（３０）およびトルクセンサ（３１）を有するモータ（２９）に取付けられている。
【００２０】
ミルは、流体、ほとんどの場合ＣＯ２の超臨界圧力および温度より上で動作するが、ハイドロフルオロカーボン（ＨＦＣ）およびそれらの代替物、プロパン、メタンなどを含むが、これらに限定されない、いかなる圧縮可能なガスも使用することができる。圧力および温度の選択は、流体の粘度および密度の制御を可能にし、これは、ミル室内のフローパターンに重要な影響を及ぼし、したがって、熱伝達および物質移動に重要な影響を及ぼす。
【００２１】
ＨＰＭＭは、乾燥形態のサブミクロン粒子の製造に特に有用である。処理後、超臨界流体が排出されるので、十分に分散した乾燥粉末の製造が可能である。水（たとえば、タンパク質などの、いくつかの材料は、水中で不安定である）を使用する必要がなく、乾燥工程がなくなる。また、プロセス手順が簡単になり、一体化され（たとえば、ナノ結晶材料の表面処理および分散、粉砕、細胞の破壊および同時の生物学的成分の抽出が、空気／酸素に曝されずに行われる）、したがって、一般に、他の分散および粉砕方法より費用がかからない。
【００２２】
媒体ミル自体の設計は、上記のように、図１に示されている。粉砕室は、下部（２０）および上部（１９）からなる圧力容器（４）である。図２として示された、ここでのＨＰＭＭパイロットプラントは、アセンブリのトップヘッドセクション（１９）内の磁気撹拌器（５）によって制御されるシャフトに、４つの撹拌ディスク（１７）を取付けることによって、組立てる。容器の下部（２０）を、シーリング手段によって、ヘッドセクションに取付ける。シーリング手段は、機械的、磁気、またはそれらの組合せであってもよい。シーリング手段とともに、またはその一部として、ボルトを使用してもよい。容器の周りのジャケットの冷却および加熱（２１および２２）用の連結部を取付ける。
【００２３】
安全のために、キャッチドラム（１１）およびドラムベント（２５）へのラプチャディスク（１０）のラインを取付ける。
【００２４】
ヘッドセクション内の充填ポート（１３）内のプラグを取外し、ファンネルを使用して、粉砕媒体および処理すべき固体を充填する。この時に、粒子をコーティングするのに使用される他のいかなる液体または固体成分も、同じポートを通して充填する。ポートは、プラグで閉じ、使用すべき超臨界流体を充填する準備ができている。
【００２５】
処理開始前にシステムから全空気を抜くために、超臨界媒体ミル内の全バルブを閉じ、真空ポンプ（７）から生成物収集フィルタ（６）までのバルブ（１４、１５、および１６）を開ける。この真空は、処理中に使用されるべきスケール（２４）上のＳＣ流体（１）で壊され、真空ポンプ（１６）へのバルブを閉じ、使用すべきＳＣ流体シリンダ（２）へのバルブを開けることによって行われる。この排気およびパージは、充填を開始する前に、３回繰返す。
【００２６】
容器の最後のプルダウンが完了すると、重量がシリンダスケール（２４）から記録される。冷却水（９）をジャケットに向け、次に、シリンダ（１）およびバルブ（２）から、ラインを介して、またはポンプ（３）を使用することによって、容器に特定の重量のＳＣ流体を充填し、次に、シリンダ（２）用バルブを閉じる。この流体の重量が記録される。容器を隔離するために、バルブ（１４および１５）を閉じる。
【００２７】
モータ（５）を設定速度にオンにし、冷却水（８）を止め、加熱（９）を開始する。加熱は、意図された実験が行われる特定の温度に設定する。所望のテスト時間が完了するまで、ジャケットに対して、ＲＰＭ、トルク、温度、圧力、およびＧＰＭでの流量を含むデータが、監視および制御システム（１２）に記録される。
【００２８】
次に、加熱（９）を停止し、冷却（８）を開始し、容器温度が摂氏２５度未満になると、モータドライブ（５）を停止する。冷却が完了すると、収集フィルタ（６）内の生成物を収集するために、バルブ（１５）を開ける。使用のためにフィルタから材料を回収する。
【００２９】
ミルの下部（２０）を取外し、容器内およびブレード上に残された余分な材料をすべて回収し、今後のテストのために、ユニットをクリーンにし、再び組立てる。
【００３０】
始動条件
最初の実験では、ミルのローディングおよびアンローディング、生成物収集、温度およびパワー制御、ならびにデータ取得を扱った。
【００３１】
ＳＣ  ＣＯ２のローディング前、ミルは、真空サイクルで空気を抜かなければならない。取込まれた空気を除去するために、真空サイクルは、少なくとも３回繰返さなければならない。小さい変化が大きい圧力増加をもたらすことがあるので、圧力および温度の監視が、不可欠である。監視により、相図（図４）におけるＳＣ領域内の位置が可能になる。さらに、最初のテスト後、次の結果が認められた。
【００３２】
ＳＣミル内のＴｉＯ２の高速分散が認められた。一次粒度が、１０分以内に得られた。ポリマービーズ衝突は、ＴｉＯ２凝集体を壊すのに十分であった。ポリマービーズにより、ＳＥＰＲと比較して、磨耗率が低減した。
【００３３】
ミルのローディングをスケールで測定し、０．６５から０．７ｇ／ｃｃの好ましいローディングにした。
【００３４】
動作条件は、図４に示された相図に従った。熱交換／混合は、より低いＲＰＭで比較的劣っていた。
【００３５】
受入れられる結果が、５０〜７０体積パーセントビーズローディングで得られた。ミル内容物の良好な循環も認められた。
【００３６】
熱力学
異なったランのＰＴ曲線が、図３に示されている。排出の効果がはっきりとわかる。見たところ、ランが、高すぎる密度（シリーズ５、６などの、ＳＣミル内のより大きいＣＯ２質量）で始まると、超臨界等温線（Ｔｃｒｉｔ＝３１．１Ｃ）に達するために、圧力が、４０００ｐｓｉｇに増加しなければならない。
【００３７】
シリーズ１：加熱のみ
シリーズ２：加熱＋撹拌
シリーズ３：加熱＋撹拌ラン２
シリーズ４：加熱＋撹拌＋ＴｉＯ２５０ｇ
シリーズ５：加熱＋撹拌＋ＴｉＯ２１５０ｇ
シリーズ６：加熱＋撹拌＋ＴｉＯ２１５０ｇ排出１
シリーズ７：加熱＋撹拌＋ＴｉＯ２１５０ｇ排出２
【００３８】
図４は、「計算された圧力−密度曲線」であり、異なった動作温度（１０、２７、３１、３５、５０℃）に対する計算値を示す。一定容積のミル室に既知の質量のＣＯ２をロードする。したがって、ＣＯ２の密度は、テストランにわたって一定レベルにとどまる。この図は、異なった動作温度に対してＳＣミル室内の圧力を予測するのに使用され、また、ＳＣ条件が達成されたことを確認できる。
【００３９】
定義
次の定義をここで使用する。
ＳＣ：超臨界
ＳＣ  ＣＯ２：ペンシルバニア州マルヴァーンのＭＧインダストリーズ（ＭＧ  Ｉｎｄｕｓｔｒｉｅｓ，Ｍａｌｖｅｒｎ，ＰＡ）
殺菌剤：ファモキサドン（Ｆａｍｏｘａｄｏｎｅ）
ＳＥＰＲ：ノースカロライナ州シャーロットのラッセル・フィネックス・インク、Ｓ．Ｅ．ファイアストン・アソシエーツ（Ｓ．Ｅ．Ｆｉｒｅｓｔｏｎｅ  Ａｓｓｏｃ．，Ｒｕｓｓｅｌｌ  Ｆｉｎｅｘ  Ｉｎｃ．，Ｃｈａｒｌｏｔｔｅ，ＮＣ）のセラミック粉砕媒体
ＹＴＺ：ノースカロライナ州シャーロットのラッセル・フィネックス・インク、Ｓ．Ｅ．ファイアストン・アソシエーツのセラミック粉砕媒体
ポリスチレン（Ｐｏｌｙ−Ｓｔｙ）：ノースカロライナ州シャーロットのラッセル・フィネックス・インク、Ｓ．Ｅ．ファイアストン・アソシエーツのポリスチレン・グラインディング・メディア（Ｐｏｌｙｓｔｙｒｅｎｅ  Ｇｒｉｎｄｉｎｇ  Ｍｅｄｉａ）
ナイロン：ナイロン・パウダー（Ｎｙｌｏｎ  Ｐｏｗｄｅｒ）、デラウェア州ウィルミントンのデュポン・コ（ＤｕＰｏｎｔ  Ｃｏ．，Ｗｉｌｍｉｎｇｔｏｎ，ＤＥ）
銀：デラウェア州ウィルミントンのデュポン・カンパニー（ＤｕＰｏｎｔ  Ｃｏｍｐａｎｙ）、シルバー・ベアリング・コンダクターズ（Ｓｉｌｖｅｒ  Ｂｅａｒｉｎｇ  Ｃｏｎｄｕｃｔｏｒｓ）に適用される銀粒子
特に明記しない限り、化学物質および試薬はすべて、ウィスコンシン州ミルウォーキーのアルドリッチ・ケミカル・カンパニー（Ａｌｄｒｉｃｈ  Ｃｈｅｍｉｃａｌ  Ｃｏ．，Ｍｉｌｗａｕｋｅｅ，ＷＩ）から受取ったままで使用した。
【実施例】
【００４０】
実施例１〜１９
動作範囲（ロータ速度、圧力レベル、ラン時間）を調べ、媒体充填、媒体タイプ、および添加剤の効果を研究するために、ＨＰＭＭで次の実験を実施した。テスト条件は、表１、「テスト条件」に記載されている。次の（有機および無機）材料をテストした。
・無機−Ｈ２Ｏ中不溶（ＴｉＯ２）
・有機−Ｈ２Ｏ中可溶（デキストロース、アセトアミノフェン、イブプロフェン）
・有機−Ｈ２Ｏ中不溶（ファモキサドン）
・無機−Ｈ２Ｏ中可溶（ＮａＣｌ）
【００４１】
さらに、銀入（ｓｉｌｖｅｒ  ｂｅａｒｉｎｇ）導電ペーストをテストした。これらは、スクリーン印刷によってセラミック基材および誘電体組成物上へ塗布するための厚膜組成物である。そして、これらの基材を、酸化雰囲気（空気）中で、コンベヤベルト炉内で焼成して、単層および多層マイクロ回路内の相互接続トラックおよびパッドを形成する。銀入導体パッドは、通常、低温共晶Ｓｎ／Ｐｂ半田または導電性エポキシ接着剤による受動ＳＭＴ構成要素取付に使用される。
【００４２】
吸入器への適用のための１〜５ミクロン範囲内の粒子を製造するために、ＨＰＭＭで、アセトアミノフェン（パラセタモール）をテストした。
【００４３】
実施例１９ａ、１９ｂ、および１９ｃ
ＨＰＭＭでのイブプロフェン
表１は、ＨＰＭＭでのイブプロフェンの実験の条件を記載する。イブプロフェンは、スペクトラム・ケミカルズ（Ｓｐｅｃｔｒｕｍ  Ｃｈｅｍｉｃａｌｓ）から購入した。ランの流体は、ＣＯ２であった。
【００４４】
ラン１９ａ超臨界ＣＯ２中でのイブプロフェンの媒体ミリング
ラン１９ａ中、温度を３５℃で維持した。ミル室内の圧力は、１５５０ｐｓｉであった。ラン総時間は、２時間であった。振動スクリーンを使用した減圧後、生成物を収集した。
【００４５】
表２は、生じた中央粒子のサイズ（Ｄ５０）を記載する。粒度分布は、前方光散乱装置（マルヴァーン・マスタサイザ（Ｍａｌｖｅｒｎ  Ｍａｓｔｅｒｓｉｚｅｒ）２０００）で測定した。粒度分布は、右側にシフトし、微細生成物粒子の凝集および集合による粒子の成長を示している。光学顕微鏡およびＳＥＭ写真により、これが確認された。図７ａおよび図７ｂは、受取ったままのイブプロフェンの光学顕微鏡写真（ニコン・オプチフォト（Ｎｉｋｏｎ  Ｏｐｔｉｐｈｏｔ））を示す。図７ｃは、処理された材料の写真を示す（ラン♯１９ａ）。
【００４６】
図７ｃは、粒子が３０ナノメートルである、ラン１９ａのイブプロフェンのＳＥＭ写真を示す。ラン１９ａの動作温度（３５℃）は、これらの粒子の溶融／集合を引起した、イブプロフェンの軟化温度より高かった。
【００４７】
ラン１９ｂ液体ＣＯ２および界面活性剤（ＳＤＳ）中でのイブプロフェンの媒体ミリング
このランの目的は、より低い動作温度、および界面活性剤によって、凝集を回避／低減できることを証明することであった。ラン１９ｂ中、温度を１０℃で維持し、一方、ミル室内の圧力は、６００ｐｓｉであった（表２を参照のこと）。ラン総時間は、３０分であった。３５ｗｔ％界面活性剤（ドデシル硫酸ナトリウム、ＭＷ＝２８８．３８、ＩＣＮバイオメディカル・インク（ＩＣＮ  Ｂｉｏｍｅｄｉｃａｌ  Ｉｎｃ．）によって供給される）。
【００４８】
粒度は、３３．８５ミクロン（受取ったままの）から１．８０５ミクロンに減少した。図８は、ラン１９ｂの生成物のＳＥＭ写真を示す。
【００４９】
ラン１９ｃ：液体ＣＯ２および界面活性剤（ＳＤＳ）中でのイブプロフェンの媒体ミリング
ラン１９ｂのように、イブプロフェンを液体ＣＯ２中でミリングしたが、２ｗｔ％ＳＤＳ界面活性剤を使用した。結果は、表２に示されている。
【００５０】
【表１】
2004522579.tif 000003
【００５１】
プロセス監視および生成物特徴づけ
各テストラン中、ＨＰＭＭ内の温度および圧力、ミルによるパワー入力、撹拌器の速度を監視した。生成物を、サイズ、形状、表面形態、および反応性／活性によって特徴づけた。
【００５２】
供給材料および生成物の粒度分布は、リーズ・アンド・ノースロップ（Ｌｅｅｄｓ  ａｎｄ  Ｎｏｒｔｈｒｏｐ）のマイクロトレック（Ｍｉｃｒｏｔｒｅｋ）ＵＰＡおよびマイクロトレックＦＲＡで測定した（表２を参照のこと）。ヒタチ（Ｈｉｔａｃｈｉ）Ｓ−４７００（カリフォルニア州サンノゼのヒタチ・インストルメンツ（Ｈｉｔａｃｈｉ  Ｉｎｓｔｒｕｍｅｎｔｓ，Ｓａｎ  Ｊｏｓｅ，ＣＡ）を使用して、粉末サンプルを両面粘着テープ上に取付けた状態で、走査型電子顕微鏡写真（ＳＥＭ）をとり、いくつかのサンプルに、Ｘ線粉末回折を実施した。粉末回折調査に使用された機器は、フィリップス・Ｘ−レイ・ディフラクトメータ（Ｐｈｉｌｉｐｓ  Ｘ−ｒａｙ  Ｄｉｆｆｒａｃｔｏｍｅｔｅｒ）ＰＷ  ３０４０（マサチューセッツ州ナティックのフィリップス・アナリティカル・インストルメンツ（Ｐｈｉｌｉｐｓ  Ａｎａｌｙｔｉｃａｌ  Ｉｎｓｔｒｕｍｅｎｔｓ，Ｎａｔｉｃｋ、ＭＡ））である。使用された技術は、ＣｕＫα放射を用いた粉末Ｘ線回折である。図６ａは、粉砕前の実施例１２のＮａＣｌのＳＥＭを示し、図６ｂは、粉砕後の同じ材料のＳＥＭを示す。材料のサイズ減少が認められる。
【００５３】
【表２】
2004522579.tif 000004
【００５４】
実施例２０〜２６：ＳＣミル内のＴｉＯ２粉末の分散
ＴｉＯ２を、ここで説明されたＨＰＭＭを使用してミリングし、標準ＴｉＯ２（Ｒ９００、デラウェア州ウィルミントンのＥ．Ｉデュポン・ド・ヌムール・アンド・コ（Ｅ．Ｉ  ｄｕＰｏｎｔ  ｄｅ  Ｎｅｍｏｕｒｓ  ａｎｄ  Ｃｏ．）から入手可能）と比較した。その目的のため、以下の表３に示されているような、いくつかの粒子特徴づけ技術を採用した。等電点は、マテク（Ｍａｔｅｃ）ＭＢＳ８０００（マサチューセッツ州のマテク・アプライド・サイエンスズ（Ｍａｔｅｃ  Ａｐｐｌｉｅｄ  Ｓｃｉｅｎｃｅｓ， ＭＡ））を使用して測定した。等電点は、ＥＳＡ＝０のｐＨ、ゼロゼータ電位と一致する点である。等電点は、図５ａに示されているように、硝酸（ｐＨを低くする）または水酸化カリウム（ｐＨを高くする）に対して、撹拌された容器内の分散系を滴定しながら、動電学的音振幅（ＥＳＡ）を測定する機器によって測定した。ＳＣ生成物の分散系は、１０−３ｍｏｌ／ｄｍ３硝酸カリウム溶液中に混合し、次に、３０秒間、超音波バス中に分散させることによって調製した。超臨界ミリング生成物の等電点は、出発材料と同じではなく、これは、界面化学における、いくらかの差を示している。
【００５５】
出発材料と超臨界ミリング後の生成物の粒度または表面特性に認められる差はなかった。
【００５６】
ＳＣミリングされた生成物のかさ密度は、出発材料の２倍高かった。流動性は向上した。さらに、図５ｂおよび図５ｃに示されたＳＥＭに基づくと、材料は同じに見えた。
【００５７】
ＨＰＭＭのパワー入力および加熱／冷却は、システムを所望／選択温度で保つために、相互作用する。小さい変化が大きい圧力増加をもたらすので、温度の監視が不可欠である。温度および圧力の監視により、相図におけるＳＣ点の位置が可能になる。
【００５８】
最初のテスト後、ＳＣミル内のＴｉＯ２で分散が高速で起こると結論された。ポリマービーズ衝突は、ＴｉＯ２凝集体を壊すのに十分であった。一次粒度が、粉砕１０分以内に得られた。ミルのローディングは、スケールによって適度に正確であった。動作条件は、相図に従った。ミル内容物の良好な循環があったが、熱交換および混合は、より低いミル速度で劣っていた。粉砕ビーズ５０から７０体積パーセントのミル充填が、良好な粉砕結果をもたらした。ポリマービーズの使用により、セラミックビーズ（ＳＥＰＲ）の使用と比較して、磨耗率が低減した。
【００５９】
【表３】
2004522579.tif 000005
【００６０】
動電学的結果
等電点は、上記のように、マテクＭＢＳ８０００（マサチューセッツ州のマテク・アプライド・サイエンスズ）を使用して測定した。等電点は、ＥＳＡ＝０のｐＨである。超臨界ミリング生成物の等電点は、出発材料と同じではなく、これは、界面化学における、いくらかの差を示している。
【００６１】
出発材料と超臨界ミリング後の生成物の粒度または表面特性に認められる差はなかった。ＳＣミリングされた生成物のかさ密度は、出発材料の２倍高かった。流動性は、出発材料に対して向上した。
【００６２】
実施例２７〜３１
沈殿銀粒子の分散
上記のように、高圧媒体ミルを使用して、銀をミリングした。生成物を、走査型電子顕微鏡検査を用いて特徴づけ、また、粒度分布、形状、等電点、およびぬれ性について評価した。
【００６３】
【表４】
2004522579.tif 000006
【００６４】
「受取ったままの」サンプルのみを、水中でぬらし、したがって、等電点を評価しなかった。ステアリン酸コーティングは、実施例２８および２９に対して、実施例３０および３１の、より大きいサイズで表されているようである。
【００６５】
銀粉末のぬれの面を追及すると、次のことが、さらに明らかになった。異なったエタノール／水比が、異なった表面張力を有する溶液をもたらした。これらは、次に、粉末をぬらすか、または、ぬらさない。銀実施例２７の出発材料は、７２．６ダイン／ｃｍでも、全溶液によって容易にぬれ、比較Ｃの材料も同様であった。これは、表５に示されている。
【００６６】
【表５】
2004522579.tif 000007
【００６７】
添加剤を有さないが、超臨界ミル内で処理された、実施例２８に示された生成物は、明確な疎水性特徴を示した。粉末をぬらすために、４３．７ダイン／ｃｍ未満の表面張力が必要であった。浸漬ぬれは、恐らくは粉末の例外的な密度によって、やや容易であったが、もっとも顕著な課題は、粉末凝集体を浸漬したときに内部をぬらすことであった。
【００６８】
ステアリン酸でコーティングされた銀は、さらにぬれ性が小さく、それらをぬらすために、３３．６ダイン／ｃｍ未満の表面張力が必要であった。追加のＥｔＯＨ／水混合物を使用することによって、さらに解決が得られた。
【００６９】
ＨＰＭＭ内の銀粉末の処理により、粒度が劇的に変わらなかったが、表面が、より疎水性になるように改質されたようであった。ステアリン酸を超臨界ミルに加え、次に、ＣＯ
２を排出すると、ステアリン酸を使用せずにＳＣミル内で処理されたものよりさらに疎水性であった粒子上に、効果的な界面活性剤コーティングを残すようであった。これにより、粒子が実際に、このプロセス中にコーティングされたことが確認された。
【図面の簡単な説明】
【００７０】
【図１】ＳＣ媒体ミルの一般設計を示す。
【図２】媒体ミルパイロットプラントの配置を示す。
【図３】ＳＣ媒体ミル内のＣＯ２のＰＴ曲線を示す。
【図４】圧力密度曲線の計算値を示す。
【図５（ａ）】ＨＮＯ３およびＫＯＨに対して滴定された、超臨界ミリングされたＫＮＯ３中のＴｉＯ２を示す。
【図５（ｂ）】生成物の走査型電子顕微鏡写真を示す。
【図６（ａ）】ＮａＣｌ出発材料の顕微鏡写真を示す。
【図６（ｂ）】粉砕後の同じ材料の顕微鏡写真を示す。
【図７（ａ）】１９ａのプロシード（ｐｒｏｃｅｅｄ）材料の光学顕微鏡写真を示す。
【図７（ｂ）】１９ａのプロシード（ｐｒｏｃｅｅｄ）材料の光学顕微鏡写真を示す。
【図７（ｃ）】１９ａのイブプロフェンのＳＥＭ写真を示す。
【図８】ラン１９（ｃ）のｋｖ加速でのイブプロフェンのＳＥＭ写真を示す。
【図２】
2004522579.tif 000008
【図３】
2004522579.tif 000009
【図４】
2004522579.tif 000010
【図５Ａ】
2004522579.tif 000011
【図７Ａ】
2004522579.tif 000012
【図７Ｂ】
2004522579.tif 000013
【国際公開パンフレット】
2004522579.tif 000014
2004522579.tif 000015
2004522579.tif 000016
2004522579.tif 000017
2004522579.tif 000018
2004522579.tif 000019
2004522579.tif 000020
2004522579.tif 000021
2004522579.tif 000022
2004522579.tif 000023
2004522579.tif 000024
2004522579.tif 000025
2004522579.tif 000026
2004522579.tif 000027
2004522579.tif 000028
2004522579.tif 000029
2004522579.tif 000030
2004522579.tif 000031
2004522579.tif 000032
2004522579.tif 000033
2004522579.tif 000034
2004522579.tif 000035
2004522579.tif 000036
2004522579.tif 000037
2004522579.tif 000038
2004522579.tif 000039
2004522579.tif 000040
2004522579.tif 000041
【国際公開パンフレット（コレクトバージョン）】
2004522579.tif 000042
2004522579.tif 000043
【国際調査報告】
2004522579.tif 000044
2004522579.tif 000045
2004522579.tif 000046
2004522579.tif 000047
2004522579.tif 000048